ПОЛИУРЕТАНОВАЯ КОМПОЗИЦИЯ С ПОЛИМЕРНЫМ ПЛАСТИФИКАТОРОМ И НИЗКИМ СОДЕРЖАНИЕМ МОНОМЕРНЫХ ДИИЗОЦИАНАТОВ

1. Влагоотверждаемая полиуретановая композиция, содержащая мономерный диизоцианат в количестве не более чем 0,1% по массе, содержащая
по меньшей мере один простой полиэфируретановый полимер, содержащий изоцианатные группы и имеющий содержание мономерного диизоцианата не более чем 0,5% по массе, полученный путем приведения по меньшей мере одного мономерного диизоцианата во взаимодействие по меньшей мере с одним простым полиэфирполиолом при отношении NCO/OH по меньшей мере 3/1, и последующего удаления основной части мономерных диизоцианатов подходящим способом разделения, и
по меньшей мере один простой полиэфир с блокированными гидроксильными группами, который не содержит изоцианатные группы, в качестве пластификатора.
2. Полиуретановая композиция по п.1, характеризующаяся тем, что в указанном простом полиэфируретановом полимере содержание NCO составляет от 0,5% до 6,0% по массе.
3. Полиуретановая композиция по любому из пп. 1 и 2, характеризующаяся тем, что указанный простой полиэфируретановый полимер содержит от 80% до 100% по массе 1,2-пропиленоксигрупп и от 0% до 20% по массе 1,2-этиленоксигрупп в сегменте простого полиэфира.
4. Полиуретановая композиция по любому из пп. 1-3, характеризующаяся тем, что указанный мономерный диизоцианат, применяемый в реакции, представляет собой дифенилметан-4,4'-диизоцианат, толуилен 2,4-диизоцианат или его смеси с толуилен 2,6-диизоцианатом, 1-изоцианато-3,3,5-триметил-5-изоцианатометилциклогексан или гексан-1,6-диизоцианат.
5. Полиуретановая композиция по любому из пп. 1-4, характеризующаяся тем, что содержание NCO в указанном простом полиэфируретановом полимере составляет по меньшей мере 80%, в частности, по меньшей мере 85% от теоретического содержания NCO, которое вычисляют c учетом добавления одного моля мономерного диизоцианата на моль OH-групп простого полиэфирполиола.
6. Полиуретановая композиция по любому из пп. 1-5, характеризующаяся тем, что указанные блокированные гидроксильные группы выбраны из сложноэфирных, сложных ацетоэфирных, карбонатных, ацетальных и уретановых групп.
7. Полиуретановая композиция по любому из пп. 1-6, характеризующаяся тем, что указанные блокированные гидроксильные группы представляют собой ацетатные группы.
8. Полиуретановая композиция по любому из пп. 1-7, характеризующаяся тем, что указанный простой полиэфир с блокированными гидроксильными группами получен из простого полиэфира с функциональными гидроксигруппами со средним числом функциональных ОН-групп в диапазоне от 1 до 3.
n
9. Полиуретановая композиция по любому из пп. 1-8, характеризующаяся тем, что указанный простой полиэфир с блокированными гидроксильными группами имеет среднюю молекулярную массу M в диапазоне от 600 до 15000 г/моль, при определении путем гель-проникающей хроматографии (ГПХ) с использованием полистирольного стандарта, тетрагидрофурана в качестве подвижной фазы, детектора показателя преломления и минимальной оцениваемой молекулярной массы 200 г/моль.
10. Полиуретановая композиция по любому из пп. 1-9, характеризующаяся тем, что она содержит от 5% до 40% по массе простого полиэфира с блокированными гидроксильными группами.
11. Полиуретановая композиция по любому из пп. 1-10, характеризующаяся тем, что она содержит по меньшей мере один дополнительный компонент, выбранный из олигомерных изоцианатов, катализаторов и наполнителей.
12. Полиуретановая композиция по любому из пп. 1-11, характеризующаяся тем, что она содержит
от 20% до 60% по массе простого полиэфируретанового полимера, содержащего изоцианатные группы, в котором содержание мономерного диизоцианата составляет не более 0,5% по массе,
от 5% до 35% по массе простого полиэфира с блокированными гидроксильными группами,
от 20% до 60% по массе наполнителей,
и необязательно дополнительные компоненты.
13. Способ склеивания или герметизации, включающий стадии
(i) нанесения полиуретановой композиции по любому из пп. 1-12
на первое основание и приведения композиции в контакт со вторым основанием в течение времени открытой выдержки композиции, или
на первое и второе основания и соединения двух оснований в течение времени открытой выдержки композиции, или
между двумя основаниями,
(ii) отверждения композиции путем контакта с влагой.
14. Способ нанесения покрытия или герметизации, включающий стадии
(i) нанесения полиуретановой композиции по любому из пп. 1-12 на основание,
(ii) отверждения композиции путем контакта с влагой.
15. Изделие, полученное способом по любому из пп. 13 и 14.